(57)【要約】【課題】  非重合法によるトナーの製造方法で、粒子形状の制御を容易して、微粉砕粒子量の少ない、シャープな粒度分布を有するトナーを、工業的に、生産性高く且つ安定的に製造することのできる静電荷像現像用トナーの製造方法を提供すること。【解決手段】  本発明の静電荷像現像用トナーの製造方法は、タービン又はローターの外径が９０ｍｍを超える回転剪断撹拌手段で高速回転剪断撹拌することによって生じる５０，０００ｓｅｃ−１〜１００，０００ｓｅｃ−１の速度勾配で、トナー原料の混練物を含む水系分散液を高剪断処理して造粒し、該造粒物の洗浄に際して、撹拌翼及び濾過材を備えた洗浄容器内で該濾過材を振動させながら前記造粒物から加圧下で水系分散液及び／又は洗浄液を除去する操作を複数回行って、繰り返し洗浄した洗浄造粒物からトナーを得ることを特徴とする。【選択図】  なし【特許請求の範囲】
【請求項１】
少なくとも樹脂、及び着色剤が含まれる混合物を溶融混練して、該混練物を水系分散液と共に、タービン又はローターの外径が９０ｍｍ以上の回転剪断撹拌手段で高速回転剪断撹拌することによって生じる５０，０００ｓｅｃ−１〜１００，０００ｓｅｃ−１の速度勾配で高剪断処理することによって造粒し、該造粒物の洗浄に際して、撹拌翼及び濾過材を備えた洗浄容器内で該濾過材を振動させながら、前記造粒物から加圧下で水系分散液、及び／又は洗浄液を除去する操作を複数回行って、且つその第二回目以降の操作では容器内で濾滓に洗浄液を加えてスラリーとし、繰り返し洗浄した洗浄造粒物からトナーを得ることを特徴とする静電荷像現像用トナーの製造方法。
【請求項２】
洗浄工程において、造粒物と分離した洗浄液の電気伝導度が、５０μＳ／ｃｍ以下となるまで繰り返し洗浄をする請求項１に記載の静電荷像現像用トナーの製造方法。
【請求項３】
濾過材の透気度が０．１〜２．９ｃｃ／ｃｍ２・分（ＪＩＳ  Ｌ１０７９規定）である請求項１記載の静電荷像現像用トナーの製造方法。
【請求項４】
請求項１に記載の高剪断処理により得られた造粒物を洗浄、濾過工程終了後、乾燥工程に入る段階で造粒物ケーキの含水率が３５％以下（ケット法）になるようにして、撹拌翼で該ケーキを解砕すると同時に濾過材を振動させて流動させながら真空乾燥することを特徴とする静電荷像現像用トナーの製造方法。
【請求項５】
濾過材の振動数／振幅を２００ヘルツ以上／０．１ｍｍ以上とする濾過及び乾燥方法を含む請求項１〜４の何れかの項に記載の静電荷現像用トナーの製造方法。
【請求項６】
真空乾燥する操作において、容器及び３枚以上の翼を有する撹拌翼を加温し、加温温度（ジャケット温度、攪拌翼温度）が、造粒樹脂のガラス転移温度の（Ｔｇ）＋０℃〜（Ｔｇ）＋１０℃の範囲とすることを特徴とする請求項４記載の静電荷像現像用トナーの製造方法。
【請求項７】
請求項１〜６の何れかの項に記載の製造方法で得られたトナーであって、該トナーの質量平均粒径が３〜８μｍで、粒度分布における２．０μｍ以下のものが５０個数％以下である静電荷像現像用トナー。
【請求項８】
トナーがイエロー、マゼンタ、シアンまたはブラックの何れかの着色剤を含有するカラートナーである請求項７記載の静電荷像現像用トナー。
【発明の詳細な説明】
【技術分野】
【０００１】
本発明は、電子写真法に用いられる静電荷像現像用トナーの製造方法に関し、更に詳しくは、脆弱性のない粉砕法によって得られたシャープな粒度分布を有するトナー粒子を効率よく製造する静電荷像現像用トナーの製造方法に関する。
【背景技術】
【０００２】
従来、電子写真法は、多数の方法が知られている（例えば、特許文献１を参照）。一般には、光導電性物質を利用して種々の手段で静電潜像担持体上に静電潜像を形成し、次いでトナーを用いて該潜像を現像し、必要に応じて紙等の被転写媒体にトナー画像を転写しする。その後、トナー画像を、加熱、圧力、或いは溶剤蒸気等により定着させて複写物を得ている。
またトナーを用いて現像する方法或いは、トナー画像を定着する方法は、従来各種の方法が提案されている。トナーの製造方法は、熱可塑性樹脂中に、染料及び顔料等の着色剤、荷電制御剤等の添加剤を含有させて溶融混練して均一に分散して樹脂着色剤分散体とする。そして、粉砕機及び分級機を使用して所望の粒径を有するトナーとする。このような粉砕法により得られたトナー（以下、粉砕トナーと称す）が現像に使用される。
【０００３】
上記の製造方法によれば、かなり優れたトナーを製造することができるが、ある種の制限、即ち、トナー用材料の選択範囲に対する制限がある。例えば、上記樹脂着色剤分散体は、経済的に使用可能な製造装置で粉砕し得るように、十分に脆いものでなければならない。ところが、これらの要求を満たすために樹脂着色剤分散体を脆くすると、該分散体を実際に高速で粉砕した場合に、形成される粒子の粒経分布範囲が広くなり易い。特に、微粉砕粒子が比較的大きな割合で含まれるという問題が生じる。
更に、脆性の高い材料から得られる粉砕トナーは、複写機等の現像器中で微粉砕乃至は粉化を受け易い。また従来の製造方法は、着色剤等の固体粒子を樹脂中に完全に均一分散することは困難である。分散の程度によって、画像形成時におけるカブリの増大、画像濃度の低下、混色性或いは透明性の不良の原因となる。このため、着色剤の分散には十分な注意を払わなければならない。また粉砕粒子の破断面に着色剤が露出すると、現像特性の変動を引き起こす場合もある。
【０００４】
一方、上記の粉砕トナーの問題点を克服するため、懸濁重合法によるトナーを初めとして、各種の重合法によるトナーやその製造方法が提案されている（例えば、特許文献２、３、及び４を参照）。懸濁重合法は、重合性単量体、着色剤及び重合開始剤、更に必要に応じて、架橋剤、荷電制御剤、その他の添加剤を均一に溶解または分散せしめて重合性単量体組成物とする。次に、分散安定剤を含有する連続相（例えば、水相）中に、重合性単量体組成物を適当な撹拌機を用いて分散させて懸濁させ、同時に重合反応を行わせることによって所望の粒径を有するトナー粒子を得る。
この方法では、粉砕工程を全く含まないため、粉砕法による場合のような脆性が必要ではなく、樹脂として軟質材料を使用することができる。また粒子表面への着色剤の露出を生じることもなく、均一な摩擦帯電性を有するトナーが得られるという利点がある。トナーの粒度分布も比較的シャープなことから、分級工程を省略しても、或いは分級処理を行ったとしても、高収率でトナーが得られる。更に、離型剤として有効な低軟化点物質を多量にトナー中に内包化させたコア／シェル構造を有するものを容易に得ることができるので、耐オフセット性に優れたトナーが得られる。
【０００５】
粉砕法トナーの製造上の問題点を克服するために、重合性単量体、重合開始剤、着色剤、分散安定剤等からなる組成物を水などの溶媒中に分散させ、同時に重合反応を行わせて所望の粒径を得る懸濁重合法がある（例えば、特許文献５及び６を参照）。また予め乳化重合等の分散重合で小粒径の樹脂乳化物を作り、それに着色剤や荷電制御剤の添加剤等を加え温度や塩析等の操作で特定条件を選んで凝集させることにより極めて分布の狭いトナー粒子を製造する乳化重合／凝集法が提案されている（例えば、特許文献７、８、及び９）。
【０００６】
しかしながら、これらの分散系で重合粒子を経てトナー化する製造方法の場合、分散安定剤・界面活性剤が用いられる。また凝集時には電解質や更なる界面活性剤の添加を行うこともある。そのため合成直後のトナー粒子の表面にはこれらの成分が付着しており、このままでは帯電特性・誘電特性等が極めて悪く、吸水性も高い。従って、かかる製造法によって得られたトナー（以下、重合法トナーと称す）については、洗浄工程が不可欠となる。また、洗浄後は乾燥工程も必要となる。
分散系で重合粒子を経てトナー化する製造方法では、得られたトナー粒子は、水等の溶媒中にスラリーとして存在する。洗浄工程では、先ず、このスラリーの固−液分離を行い、次に洗浄液を加えトナー粒子を再分散させて洗い、また固−液分離を行う。この作業を繰り返して、分散剤等のトナーとして悪影響を及ぼす添加物を除く。
【０００７】
固−液分離の具体例として、デカンターを利用したトナーの分離法が記載されている（例えば、特許文献１０を参照）。しかし、デカンターの固−液分離効率は低く、分離後に得られるトナーの濾過ケーキの固形分濃度は約４０％と極めて悪く、次の乾燥工程では時間とコストがかかる。また、洗浄もデカンター内で行っているが、分離効率の悪さから不要添加物（不純物）の除去のために多量の洗浄水を発生させ、排水処理にも大きな負担が生じる。
【０００８】
また、遠心式の濾過機を用い、洗浄後の固形分濃度を６０〜８０％と高めて乾燥効率を改善する固−液分離法も発表されている（例えば、特許文献１１を参照）。しかし、この製造法ではバケット内面に硬く貼り付いた濾過ケーキを掻き取り装置を用いて掻き落とす必要がある。掻き落としたケーキの塊をそのまま乾燥すると融着したままの大きな乾燥物が得られる危険が高いので、乾燥の前後に別途に解砕工程も必要となる。
また、落としたトナーケーキはベルトコンベア等で乾燥装置に送る必要もあり、その際には塵や埃等の混入を防ぐような対策も必要になる。
この他に、掻き取り装置を不要としたフィルタープレスによる固−液分離法も提案されているが、解砕工程の必要や異物混入防止の問題では遠心式と何ら変わりなく、むしろ洗浄時に再スラリー化のための貯槽・スラリー移送配管・ポンプ等を用いることから、設備全体の複雑さは増し、大きなコスト負担にもなることも課題である。
【０００９】
更に、濾過乾燥機を用いたトナーの洗浄、濾過、乾燥方法が提案されている（例えば、特許文献１２、１３、１４、及び１５）。この方法の場合、濾布の目詰まりを生じ易い為に、生産性を向上させるために透気量の大きな濾材をつかう必要があるが、それでは近年のトナー小粒子径化のものに対応しきれず、濾液に大量のトナー成分が流出し、廃水処理され、余計な廃棄物を生じて環境負荷をあげる。
【００１０】
溶融混練したトナーでは、所望の粒径を有するトナー粒子を適宜に得る場合、その際の粒度分布の制御は、水系等の分散媒の調製工程を含む造粒工程で行われ、具体的には、高速回転剪断撹拌手段により行われる。例えば、高速回転剪断撹拌手段を用いた製造方法として、ローターが４，５００〜２１，５００回転／分（好ましくは１０，０００回転／分以上）で回転する撹拌羽根と、それをとり囲むスクリーンにより生じる作用により粒度分布を任意に制御して小粒径トナーを製造する方法が提案されている（例えば、特許文献１６）。
【００１１】
【特許文献１】米国特許第２，２９７，６９１号公報
【特許文献２】特公昭３６−１０２３１号公報
【特許文献３】特公昭４３−１０７９９号公報
【特許文献４】特公昭５１−１４８９５号公報
【特許文献５】特公昭４３−１０７９９号公報
【特許文献６】特公昭５１−１４８９５号公報
【特許文献７】特開昭６０−２２０３５８号公報
【特許文献８】特開昭６３−１８６２５３号公報
【特許文献９】特開平６−３２９９４７号公報
【特許文献１０】特開平８−１３７１３１号公報
【特許文献１１】特開平１０−１５６２１９号公報
【特許文献１２】特開２００１−２４９４９０号公報
【特許文献１３】特開２００２−１５６７８８号公報
【特許文献１４】特開２００４−５３７６２号公報
【特許文献１５】特開２００４−３３３５５８号公報
【特許文献１６】特開平８−３０５０８４号公報
【発明の開示】
【発明が解決しようとする課題】
【００１２】
しかしながら、上記のような高速回転剪断撹拌手段においては、処理量の少ない小型のものの撹拌性能を処理量の大きい大型のものにスケールアップしようとすると、撹拌翼径の５乗、回転数の３乗に比例した撹拌所要動力が必要となるため、これに応じた設計が必要となり、装置上の制約が生じる。更に、大型のものにスケールアップすると撹拌に伴う発熱量が大きくなるので、トナー成分が過大な熱を受け、不均一な粒子が生じ易くなる。また、微粒子径が多くなった場合には、静電荷像現像用トナーとして使用したとき、現像器からの飛散を起こして、画像上に筋を発生させるなどの弊害が生じる。
また、前述したように合成直後のトナー粒子を洗浄する方法、或いは引続き乾燥する方法については、従来法の場合、固−液分離が悪いとか、乾燥に手間がかかる等いろいろな問題点がある。
【００１３】
従って、本発明の目的は、非重合法によるトナーの製造方法で、粒子形状の制御を容易して、微粉砕粒子の少ない、シャープな粒度分布を有するトナーを、工業的に、生産性高く且つ安定的に製造することのできる静電荷像現像用トナーの製造方法を提供することにある。また本発明の別の目的は、定着性、耐オフセット性に優れ、フルカラー画像としての特性が充分に満足された高品位画像を形成し得るトナーを得ることのできる静電荷像現像用トナーの製造方法を提供することにある。
【課題を解決するための手段】
【００１４】
本発明者は、タービン又はローターの外径が９０ｍｍ以上の回転剪断撹拌手段で高速回転剪断撹拌することによって生じる５０，０００ｓｅｃ−１〜１００，０００ｓｅｃ−１の速度勾配で、水系分散液に分散させたトナー原料の混練ペレットを高剪断処理することによって造粒すると、シャープな粒度分布を有するトナーを、工業的に、生産性高く且つ安定的に製造できること、また、その後、洗浄工程で濾過材を振動させながら、加圧下に得られた造粒物から洗浄液を除去する操作を複数回行って、且つ第二回以降の操作では容器内で濾滓に洗浄液を加えてスラリーを形成させてトナーの洗浄を行うと、定着性、耐オフセット性に優れ、フルカラー画像としての特性が充分に満足された高品位画像を形成し得るトナーを得ることができることを見出し、本発明に至ったものである。
即ち、本発明の静電荷像現像用トナーの製造方法は、以下の構成又は構造を特徴とするものである。
【００１５】
（１）少なくとも樹脂、及び着色剤が含まれる混合物を溶融混練して、該混練物を水系分散液と共に、タービン又はローターの外径が９０ｍｍ以上の回転剪断撹拌手段で高速回転剪断撹拌することによって生じる５０，０００ｓｅｃ−１〜１００，０００ｓｅｃ−１の速度勾配で高剪断処理することによって造粒し、該造粒物の洗浄に際して、撹拌翼及び濾過材を備えた洗浄容器内で該濾過材を振動させながら前記造粒物から加圧下で水系分散液及び／又は洗浄液を除去する操作を複数回行って、且つその第二回目以降の操作では容器内で濾滓に洗浄液を加えてスラリーとし、繰り返し洗浄した洗浄造粒物からトナーを得ることを特徴とする静電荷像現像用トナーの製造方法。
【００１６】
（２）洗浄工程において、造粒物と分離した洗浄液の電気伝導度が、５０μＳ／ｃｍ以下となるまで繰り返し洗浄をする上記（１）に記載の静電荷像現像用トナーの製造方法。
（３）濾過材の透気度が０．１〜２．９ｃｃ／ｃｍ２・分（ＪＩＳ  Ｌ１０７９規定）である上記（１）記載の静電荷像現像用トナーの製造方法。
（４）上記（１）に記載の高剪断処理により得られた造粒物を洗浄、濾過工程終了後、乾燥工程に入る段階で造粒物ケーキの含水率が３５％以下（ケット法）になるようにして、撹拌翼で該ケーキを解砕すると同時に濾過材を振動させて流動させながら真空乾燥することを特徴とする静電荷像現像用トナーの製造方法。
（５）濾過材の振動数／振幅を２００ヘルツ以上／０．１ｍｍ以上とする濾過／乾燥方法を含む上記（１）〜（４）の何れかに記載の静電荷現像用トナーの製造方法。
（６）真空乾燥する操作において、容器及び３枚以上の翼を有する撹拌翼を加温し、加温温度（ジャケット温度、攪拌翼温度）が、造粒樹脂のガラス転移温度の（Ｔｇ）＋０℃〜（Ｔｇ）＋１０℃の範囲とすることを特徴とする上記（４）記載の静電荷像現像用トナーの製造方法。
【００１７】
（７）上記（１）〜（６）の何れかの記載の製造方法で得られたトナーであって、該トナーの質量平均粒径が３〜８μｍで、粒度分布における２．０μｍ未満のものが５０個数％以下である静電荷像現像用トナー。
（８）トナーがイエロー、マゼンタ、シアンまたはブラックの何れかの着色剤を含有するカラートナーである上記（７）記載の静電荷像現像用トナー。
【発明の効果】
【００１８】
本発明の静電荷像現像用トナーの製造方法にあっては、タービン又はローターの外径が９０ｍｍ以上の回転剪断撹拌手段で高速回転剪断撹拌することによって、生じる５０，０００ｓｅｃ−１〜１００，０００ｓｅｃ−１の速度勾配で、水系分散液に分散させたトナー原料の混練物を高剪断処理することによって造粒するので、トナー中の低粒径の粒度が少なくなり、定着性、耐オフセット性に優れ、フルカラー画像としての特性が充分に満足された高品位画像が得られるトナーを製造することができる。
【発明を実施するための最良の形態】
【００１９】
以下、本発明の実施の形態を挙げて本発明を詳細に説明する。
本発明の静電荷像現像用トナーの製造方法は、少なくとも樹脂、及び着色剤が含まれる混合物を溶融混練したものをトナー原料としている。トナーの性能を改良する目的で、混合物には樹脂、及び着色剤以外のものが含まれていても良い。特に、混合物が荷電制御剤（又は荷電制御剤）及びワックス（定着離型剤等として）を含むものである。
樹脂としては、トナーに使用される一般的な結着樹脂であれば良い。具体的には、ポリエステル系類、ポリスチレン系樹脂、ポリオレフィン系樹脂、ポリビニルエステル系樹脂、アクリル系樹脂、ポリビニルケトン系樹脂等の重合体および共重合体を例示することができる。本発明では特に汎用されているポリエステル系樹脂が挙げられる。
【００２０】
着色剤は、黒色着色剤としては、カーボンブラック、磁性体、又は、以下に示すイエロー／マゼンタ／シアン着色剤を用いて黒色に調色されたものが利用される。
イエロー着色剤としては、縮合アゾ化合物、イソインドリノン化合物、アンスラキノン化合物、アゾ金属錯体、メチン化合物、アリルアミド化合物に代表される化合物が用いられる。具体的には、Ｃ．Ｉ．ピグメントイエロー１２、１３、１４、１５、１７、６２、７４、８３、９３、９４、９５、１０９、１１０、１１１、１２８、１２９、１４７、１６８等が挙げられる。
【００２１】
マゼンタ着色剤としては、縮合アゾ化合物、ジケトピロロピロール化合物、アンスラキノン、キナクリドン化合物、塩基染料レーキ化合物、ナフトール化合物、ベンズイミダゾロン化合物、チオインジゴ化合物、ペリレン化合物が用いられる。具体的には、Ｃ．Ｉ．ピグメントレッド２、３、５、６、７、２３、４８；２、４８；３、４８；４、５７；１、８１；１、１４４、１４６、１６６、１６９、１７７、１８４、１８５、２０２、２０６、２２０、２２１、２５４が挙げられる。
シアン着色剤としては、銅フタロシアニン化合物及びその誘導体、アンスラキノン化合物、塩基染料レーキ化合物等が利用できる。具体的には、Ｃ．Ｉ．ピグメントブルー１、７、１５、１５：１、１５：２、１５；３、１５：４、６０、６２、６６等が挙げられる。
【００２２】
これらの着色剤は、単独又は混合し、更には固溶体の状態で用いることができる。着色剤がカラートナーの場合、色相角、彩度、明度、耐候性、ＯＨＰ透明性、トナー中への分散性の点から適宜に選択される。
着色剤の添加量は、例えば、樹脂１００質量部に対し１〜２０質量部添加して用いられる。黒色着色剤として磁性体を用いた場合には、他の着色剤の場合と異なり、樹脂１００質量部に対し４０〜１５０質量部添加して用いることが好ましい。
【００２３】
荷電制御剤は上記の混合物に必ずしも必要としないが、トナーの荷電調整上、添加することが好ましい。荷電制御剤としては、従来公知のものを何れのものも利用できる。例えば、カラートナーの場合は、特に、無色でトナーの帯電スピードが速く且つ一定の帯電量を安定して維持できる荷電制御剤を用いることが好ましい。更に、重合阻害性がなく、水系への可溶化物のない荷電制御剤を用いることが特に好ましい。具体的化合物としては、ネガ系として、サリチル酸、ナフトエ酸、ダイカルボン酸の金属化合物、スルホン酸、カルボン酸を側鎖に持つ高分子型化合物、ホウ素化合物、尿素化合物、ケイ素化合物、カリークスアレーン等が利用でき、ポジ系として、四級アンモニウム塩、該四級アンモニウム塩を側鎖に有する高分子型化合物、グアニジン化合物、イミダゾール化合物等が好ましく用いられる。本発明では特にアルキルサリチル酸金属塩が挙げられる。カラー用としては、無色のアルキルサリチル酸の金属塩が望ましい。
【００２４】
そして、これらの荷電制御剤は、樹脂１００質量部に対し０．５〜１０質量部程度用いることが好ましい。しかしながら、本発明においては、上記したような荷電制御剤の添加は必須ではなく、例えば、二成分現像方法を用いた場合においては、キャリヤーとの摩擦帯電を利用し、或いは、非磁性一成分ブレードコーティング現像方法を用いた場合においては、ブレード部材やスリーブ部材との摩擦帯電を積極的に利用することで、トナー中に必ずしも荷電制御剤を含有させる必要はなくなる。荷電制御剤は、トナーに使用される一般的な荷電制御剤であれば良い。
【００２５】
ワックスは、トナーに使用される一般的なワックスであれば、その使用が限られるものではない。具体的には、モンタン酸エステルワックス、カルナバワックス等の天然ワックス、高圧法ポリエチレン、ポリプロピレン等のポリオレフィン系ワックス、シリコーン系ワックス、フッ素系ワックス等が挙げられる。ワックスは、結着樹脂１００質量部に対して１〜３０質量部が好ましい。本発明では特にカルナバワックスが使用される。
【００２６】
本発明の製造方法に係る第１製造工程（混合・溶融混練）は上述の混合物を溶融混練により十分に分散処理することである。混合機及び混練機は、トナーの製造に使用される一般的なものであれば特にその使用を制限しない。また本発明は粉砕法を採用しており、粉砕法は溶融混練時に低温度で高いシェア（ｓｈｅａｒ；剪断）を加えることが可能なオープンロール方式の混練機を用いることにより、高含有の顔料又は相当量のワックス類を混合物に添加した場合であっても、十分な分散状態を得ることが出来るので、特に望ましい。このような混練機の構成の一例を示すと、例えば、原料を搬送する為の溝と原料を加熱する加熱部とを有する第１混練ロール、及び搬送溝と原料を冷却する冷却部とを有する第２混練ロールが、間隙を置いて平行に配置され、第１混練ロール及び第２混練ロールを異なる方向に回転させ、原料が間隙を通過するときに剪断力を加えるものがある。
本発明に係るトナーの第１製造工程では、結着樹脂、着色剤、又は予め結着樹脂中に着色剤を予備分散させた所謂マスターバッチ組成物等の主成分に、必要に応じて荷電制御剤、ワックス類及び分散剤等の添加材料を混合機で乾式混合した後、熱溶融混練して均一分散させる工程で行う。
【００２７】
具体的な混合機は、ヘンシェルミキサー（三井鉱山社製）、スーパーミキサー（カワタ社製）、メカノミル（岡田精工社製）等のヘンシェルタイプの混合装置、オングミル（ホソカワミクロン社製）、ハイブリダイゼーションシステム（奈良機械製作所製）、コスモシステム（川崎重工業社製）等の装置を用いれば良い。
混練機は、ＴＥＭ−１００Ｂ（東芝機械製），ＰＣＭ−６５／８７（池貝製）等の１軸若しくは２軸のエクストルーダー、又はニーディックス（三井鉱山社製）等のオープンロール方式のものを用いれば良い。特に溶融混練操作においては、添加剤を効率良く分散させる為に、溶融時の樹脂粘度が下がり過ぎないよう、低温度での高シェア混練が望ましく、特にオープンロール方式のもの等が望ましい。
【００２８】
本発明の第２製造工程（高速回転剪断撹拌）に使用する高速回転剪断撹拌機は、タービン又はローターの外径が９０ｍｍ以上のものである。攪拌機が高速回転剪断撹拌することによって生じる５０，０００ｓｅｃ−１〜１００，０００ｓｅｃ−１の速度勾配で、上述の混練ペレット又は混練塊を含む水系分散液を高剪断処理することによって造粒するものである。
混練物と共に添加する水系分散液は水を単独使用しても良く、また、アルコールなどの一部又は全部を水系分散液として使用しても良い。また、造粒を助けるために高分子界面活性剤などを添加しても良い。
高速回転剪断攪拌機はホモミキサー、ホモジナイザー等で総称されている撹拌機であり、該撹拌機では、高速回転する特殊形状のタービンまたはローターと、回転部から２ｍｍ以下のクリアランスを隔ててその外周部に設置されたステーターまたはスクリーンとから構成されている。そして、周速約１ｍ／秒〜約４０ｍ／秒で高速回転するタービンまたはローターと、ステーターまたはスクリーンとの間で生じる剪断力、圧力変動、キャビテーション、衝突力、ポテンシャルコア等の機械的エネルギーによって撹拌を行う。
【００２９】
以上のような高速回転剪断撹拌を可能とする高速回転剪断撹拌機としては、上市されているものとしては、具体的には、Ｔ．Ｋホモミキサー（特殊機化工業（株）製）、クレアミックス（エム・テクニック（株）製）、ポリトロンホモジナイザー（ＫＩＮＥＭＡＴＩＣＡ）、スープラトン（月島機械（株）製）等の機種が挙げられる。これらの高速回転剪断撹拌機による撹拌条件については、高速回転するタービンまたはローターの周速をｘｍ／秒、タービンまたはローターとステーターまたはスクリーンとのクリアランスをｙｍｍとしたときに、ｘ／（ｙ×１０−３）・ｓｅｃ−１で求められる速度勾配で表わすことができる。
【００３０】
従って、第２製造工程は、上記の撹拌機の高速回転剪断撹拌によって水系分散液中に生じる５０，０００ｓｅｃ−１を超える速度勾配の高剪断下で、混練物を湿式粉砕する。即ち、高速回転剪断撹拌が５０，０００ｓｅｃ−１未満の速度勾配を与えた場合は、混練ペレット又は塊を目的粒子径まで小さくするための粉砕エネルギーが得られない。このため、製造されるトナーの粒度分布が幅広くなり、静電荷像現像用トナーとして使用したときに現像器からの飛散を起こし、画像上にムラを発生させる。
また、高速回転剪断攪拌機が１００，０００ｓｅｃ−１を超える速度勾配を与えるには、タービン又はローターの径を９０ｍｍ未満としなければならい。このような径では、大量処理ができなくなる。
【００３１】
高速回転剪断攪拌機のタービンまたはローターの径は、９０ｍｍ以上の範囲のものである。タービン又はローター径が９０ｍｍ未満では既に述べたように、速度勾配を生じる高剪断を得ることが可能であるが、大量の処理ができない。
【００３２】
本発明の第３製造工程（洗浄工程）は、実質的に必要な成分を含んだ造粒物（トナー粒子）を製造した後に、洗浄剤を用いて造粒物表面に付着した分散剤等の不必要な成分を取り除くための一連の操作を含む工程である。洗浄工程は、撹拌翼及び濾過材を有する容器を用いて行う。造粒物は上述の水系分散液、或いは、新たに洗浄剤を加えたスラリーの状態のものを洗浄する。
洗浄に際して、撹拌翼及び濾過材を備えた洗浄容器内で該濾過材を振動させながら、上述の造粒物から加圧下で水系分散液及び／又は洗浄液を除去する操作を複数回行う。またその第二回目以降の操作では容器内で濾滓に洗浄液を加えてスラリーとし、繰り返し洗浄する。
造粒物の一連の洗浄工程は同一の容器内で行うことが好ましい。一連の洗浄工程とは、具体的には、造粒物、及び水系分散液、及び／又は洗浄液を撹拌する操作、及び支持する濾板と共に濾過材を振動させながらそのスラリーを加圧濾過し、造粒物から洗浄液を分離する操作である。濾過材の振動、即ちそれを支持する濾板の振動は、濾過方向の垂直方向に対してほぼ水平方向に振動させる。振動子の振動数／振幅としては、２００Ｈｚ以上／０．１ｍｍ以上、特に２００Ｈｚ以上／１．０ｍｍ以上、とすることが好ましい。振動数／振幅が小さいと充分な濾過速度の向上が期待できない。
【００３３】
洗浄工程に使用される容器は、撹拌翼、濾過材、濾板、及び振動子を有している。洗浄工程に付される造粒物は、十分なスラリー状とするための分散剤を含んでもよい。
洗浄工程の最初の操作としては、（Ａ）スラリーを加圧濾過して造粒物から液を分離する操作（以下、加圧濾過する操作と称することがある）、又は（Ｂ）スラリーに洗浄液を加えて撹拌する操作（以下、単に撹拌する操作と称することがある）、の何れかが行われる。
（Ａ）の濾過材を振動させながら加圧濾過する操作を最初にした場合、造粒物は、液とほぼ分離されており、通常、ケーキ状の造粒物塊となっている。
次に、この造粒物塊に洗浄液を加えて撹拌する操作が行われる。
また、濾過材を振動させながら（Ｂ）の撹拌する操作を最初に行った場合、造粒物、水系分散液、洗浄液を含むスラリーの状態であるので、次には、造粒物を、溶媒及び洗浄液から分離するために、加圧濾過の操作が行われる。
尚、加圧濾過する操作における加圧とは、容器内の圧力を洗浄液の排出口側の圧力に対して大きくするという意味であり、従って、容器内を加圧する場合の他、排出口側を減圧する場合も含む。
【００３４】
以後、洗浄液を加えて撹拌する操作（この場合の攪拌は絶対必要なものではなく、静置濾過としてもよい）と、振動加圧濾過する操作を交互に、それぞれ２回以上の複数回行われる。造粒物を十分に洗浄するためには、これらの操作をそれぞれ３回以上行うのが好ましく、５回以上行うのが更に好ましい。操作の回数が多ければ多い方が洗浄という点では好ましいが、濾液の電気伝導度が５０μＳ／ｃｍ以下となるまで実施することが好ましい。
【００３５】
洗浄工程で使用する撹拌翼は、加圧濾過する操作と、解砕する操作を行うことができるものが良く、従来公知のものが使用できる。好ましくは３枚羽根以上で、羽根内部に熱媒を通せるようにしたものがよい。
具体的には、ＷＤフィルター（（株）ニッセン）、フィルタードライヤー（神鋼パンテック（株））、ロゼンムンドータナベフィルタードライヤー（タナベウィルテック（株））製などである。
上記の撹拌翼は、加圧濾過する操作を行う際に、更に造粒物（ケーキ状の造粒塊）を撹拌翼により押圧し、造粒物からの洗浄液について分離を促進することが出来るので、洗浄工程の繰り返し回数を少なくすることができる。
【００３６】
濾過材は、トナー粒子が透過せず洗浄液が透過するように設計された有孔の板或いは布状の材料が用いられ、その透気度は０．１〜２．９ｃｃ／ｃｍ２・分（ＪＩＳ  Ｌ１０７９）のものが好ましい。透気度が小さすぎると濾過速度が低下し、大きすぎると濾液への固形分の流出が増えて好ましくない。
加圧濾過操作を行う際に、併せて撹拌翼で造粒物を押圧する場合には、濾過材は、容器の下面に位置していることが好ましい。
【００３７】
洗浄液は、造粒物を溶解せず常態で液状のものを用いることができるが、水、又は、メタノール、エタノール、１−プロパノール、２−プロパノール、１−ブタノール等のアルコール、或いはこれらの混合物が好ましく用いられる。
また、洗浄の度合いを電気伝導度で測定する場合には、主成分が水である洗浄液が用いられ、中でも、電気伝導度が１μＳ／ｃｍ以下の蒸留水が好ましい。
電気伝導度のより小さい脱塩水を用いれば、洗浄工程の繰り返し回数を低減することができる。尚、脱塩水の電気伝導度の下限は０であり、理論上電気伝導度０のものを用いるのが良い、現状では電気伝導度０の脱塩水は工業的に得るのは困難であって、実際の下限値は、測定限界以下のものである。
【００３８】
また、洗浄の度合いを電気伝導度で測定する場合には、濾過された洗浄剤の電気伝導度が、好ましくは５０μＳ／ｃｍ以下となるまで、更に好ましくは１０μｍＳ／ｃｍ以下となるまで、最も好ましくは５μｍＳ／ｃｍ以下となるまで洗浄工程を繰り返すのが望ましい。
【００３９】
本発明の製造方法の第４製造工程（乾燥工程）は、洗浄後の同一の容器で乾燥しても良く、また別の乾燥装置を使用して乾燥しても良い。
例えば、上述と同一容器内で乾燥する場合は、スムージングにより固まったケーキを撹拌翼を逆回転させながら解砕する。次いで、装置外周のジャケット部等に温水を張って内部温度を一定温度にして乾燥する。このような乾燥温度は、好ましくは上述したように樹脂、即ち結着樹脂のガラス転移温度（Ｔｇ）＋０からガラス転移温度（Ｔｇ）＋１０℃の範囲になるように調整することが好ましい。また、系内を好ましくは１０ｍｍＨｇ以下の減圧下にし濾過材を振動させながら乾燥する。
【００４０】
乾燥工程に入る前段階のケーキ水分率としては、３５質量％以下、特に２５〜３５質量％以下とすることが好ましい。水分量が多すぎると乾燥に時間が掛かりすぎ、水分値が低すぎるとケーキが圧密されて、これも乾燥時間を長くしてしまう。
この際、真空側にはバグフィルター及び窒素ガスの噴出弁を備えた経路を設け、乾燥トナー粒子の真空側への飛散を防止し、一定時間毎にフィルターにパルス噴射をして容器内に飛散トナーを戻すことが好ましい。乾燥時間は、絞りきり水分量、振動子による振動条件などにより適宜選択する。
尚、乾燥終了後は温度を下げて、例えば乾燥窒素ガスで復圧しながら、缶体側部の排出口より造粒物、即ち、所定粒径及び粒径分布を有したトナーを取り出す。振動子の振動数／振幅としては、２００Ｈｚ以上／１ｍｍ以上とすることが好ましい。振動数／振幅が小さいと充分な乾燥時間の短縮が行えず好ましくない。
【００４１】
本発明の製造方法で得られるトナーは、イエロー、マゼンタ、シアンまたはブラックの着色剤を含む、ブラックトナー及びカラートナーである。これらのトナーは、質量平均粒子径が３〜８μｍ、粒度分布における２．０μｍ以下のものの割合が５０個数％以下であるものである。特に、２．０μｍ以下のものの割合が４０個数％以下であることが好ましい。
【００４２】
上記の各種トナー特性付与を目的として使用される外添剤としては、トナーに添加した時の耐久性の点から、トナー粒子の質量平均径の１／１０以下の粒径であることが好ましい。ここでいう添加剤の粒径とは、電子顕微鏡におけるトナー粒子の表面観察により求めたその平均粒径を意味する。
外添剤としては、例えば、以下のようなものが用いられる。酸化アルミニウム、酸化チタン、チタン酸ストロンチウム、酸化セリウム、酸化マグネシウム、酸化クロム、酸化錫、酸化亜鉛などの金属酸化物、窒化ケイ素などの窒化物、炭化ケイ素などの炭化物、硫酸カルシウム、硫酸バリウム、炭酸カルシウムなどの金属塩、ステアリン酸亜鉛、ステアリン酸カルシウムなどの脂肪酸金属塩、カーボンブラックやシリカなどが挙げられる。これら外添剤は、トナー粒子１００質量部に対し、０．０１〜１０質量部が用いられ、好ましくは、０．０５〜５質量部が用いられる。これら外添剤は、単独で用いても、又、複数併用してもよい。又、夫々、疎水化処理を行ったものを用いることがより好ましい。
【００４３】
平均粒径や粒度分布の測定等、各種の測定方法は以下の従来からの測定方法を採用することができる。トナーの平均粒径及び粒度分布は、コールターカウンターＴＡ−ＩＩ型（コールター社製）或いはコールターマルチサイザー（コールター社製）等種々の方法で測定可能である。本発明では例えば、コールターマルチサイザーを用い、更に、個数分布及び体積分布を出力するためのインターフェイス（日科機製）及びＰＣ９８０１パーソナルコンピューター（ＮＥＣ製）を接続したものを用いる。測定の際に用いる電解液には、１級塩化ナトリウムを用いて１％ＮａＣｌ水溶液を調製して用いる。例えば、ＩＳＯＴＯＮ  Ｒ−ＩＩ（コールターサイエンティフィックジャパン社製）を使用できる。測定法としては、上記の電解水溶液約１００ｍｌ中に分散剤として界面活性剤、好ましくは、アルキルベンゼンスルフォン酸塩を０．１〜５ｍｌ加え、更に測定試料を２〜２０ｍｇ加える。試料を懸濁した電解液を、超音波分散器で約１〜３分間分散処理し、前記したコールターマルチサイザーによりアパーチャーとして１００μｍアパーチャーを用いて、粒度分布から求めた体積基準の質量平均粒径（各チャンネルの中央値をチャンネルの代表値とする）を求める。また２．０μｍ以上のトナーの個数を測定して個数％を求める。
【実施例】
【００４４】
次に実施例を挙げて本発明をより具体的に説明するが、本発明はその要旨を越えない限り、実施例によって制限されるものではない。尚、文中に「部」とあるのは特に断りのない限り質量基準を表す。
＜製造の第１工程＞
（混練物１〜３）
結着樹脂として、ガラス転移温度Ｔｇ＝６０℃、１／２フロー軟化温度Ｔｍ＝１１０℃のポリエステル樹脂、予め結着樹脂中に４０質量％の濃度で予備混練分散させた各色顔料の混練物、及び電荷制御剤をヘンシェルミキサーに投入し、１０分間混合した原材料混合物を得る。製造トナーの所望の顔料濃度に応じて、各組成材料は、下記に示す条件を満たす量をそれぞれ投入する。
ポリエステル系樹脂８４質量部、上記の顔料混練物１０質量部、カルナバワックス（軟化点８３℃）４質量部、及び荷電制御剤（アルキルサリチル酸金属塩）２質量部とする。
尚、顔料は、マゼンタ顔料としてＣ．Ｉ．ピグメントレッド１２２を、シアン顔料としてＣ．Ｉ．ピグメントブルー１５−３を、イエロー顔料としてＣ．Ｉ．ピグメントイエロー７４を用いた。それぞれ混合物１、混合物２、及び混合物３とした。
結着樹脂の１／２フロー軟化点温度Ｔｍは、高化式フローテスター（（株）島津製作所製、ＣＦＴ−５００）を用い、サンプルの半分が流出する温度を測定したものである（試料：１ｇ、昇温速度：６℃／分、荷重：２０ｋｇ／ｃｍ２、ノズル：１ｍｍφ×１ｍｍ）。
【００４５】
得られた混合物１〜３は、三井鉱山（株）製ニーディックスＭＯＳ１４０−８００の混練機で溶融混練分散させる。混練条件は、フロントロールの供給側温度７５℃、排出側温度５０℃、バックロールの供給側温度、排出側温度共に２０℃、フロントロール回転数７５ｒｐｍ、バックロール回転数６０ｒｐｍ、原材料供給速度１０ｋｇ／ｈである。尚、全てのサンプルで混練分散工程における赤外線非接触温度計による混練材料の温度は、何れの混練ポイントにおいても１２０℃以下である。得られたサンプルをそれぞれ混練物１、２、３とした。
【００４６】
（混練物４、及び５の製造）
混練物中の顔料を混練物２と同様のシアンとし、その顔料濃度が１０質量％となるようにしたこと、ワックス添加量３質量部、又は１０質量部に変更した以外は混練物１〜３と同様にして製造した。これを混練物４及び５とした。その配合状態を以下の表１に示した。
【００４７】
【表１】
2006235030.tif 000002
【００４８】
＜製造の第２工程＞
（造粒物１）
内容積２００リットルの容器中で、下記の成分を混合し、１１０℃に加温した後、高速回転剪断撹拌機クレアミックスＣＬＭ−３０Ｗ（エム・テクニック（株）製、〔使用ローターの最長径１６５ｍｍ、クリアランス０．５ｍｍ〕）を用いて速度勾配８５，０００ｓｅｃ−１で撹拌した。
水９１０質量部、混練物１４５０質量部、及び高分子系界面活性剤（商品名：ジョングリル５２）３０質量部とする。
上記で得られた造粒物１について、コールターマルチサイザーで粒度分布を測定したところ、質量平均径が５．２μｍで、２．０μｍ以下の粒子を測定したところ３７個数％であり、微粒子が少ないことがわかった。
【００４９】
（造粒物２〜５）
混練物１を混練物２〜５に変えた以外は、造粒物１と同様の方法にて造粒物２〜５を得た。そして、得られた造粒物２〜５の粒度分布をコールターマルチサイザーで測定した結果を表２に示す。
（造粒物６）
クレアミックスＣＬＭ−２８Ｗ（エム・テクニック（株）製、〔使用ローターの最長径１０５ｍｍ、クリアランス０．５ｍｍ〕）を用いて速度勾配５５，０００ｓｅｃ−１とした以外は、造粒物１と同様の方法により、造粒物６を得た。そして、得られた造粒物６の粒度分布をコールターマルチサイザーで測定した結果を表２に示す。
【００５０】
（造粒物７）
水系分散液の調製時及び造粒時の高速回転剪断撹拌手段として、クレアミックスＣＬＭ−２５Ｗ（エム・テクニック（株）製、〔使用ローターの最長径８５ｍｍ、クリアランス０．５ｍｍ〕）を用い、速度勾配５５，０００ｓｅｃ−１をつかった以外は、トナー粒子造粒１と同様にして、造粒物７を得た。上記で得られた造粒物をコールターマルチサイザーで粒度分布を測定した結果を表２に示す。
【００５１】
（造粒物８：比較用）
クレアミックスＣＬＭ−３０Ｗの回転数を速度勾配３５，２００ｓｅｃ−１にした以外は、トナー粒子造粒１と同様にしてトナー粒子を得た。得られたトナー粒子について、コールターマルチサイザーで体積粒度分布を測定した結果を表２に示す。
尚、表２において造粒性は、粒度分布幅（ＣＶ）２０以下を○、２０〜２５の範囲を△
３０以上を×と範囲判定した。
【００５２】
【表２】
2006235030.tif 000003
【００５３】
＜第３製造工程、及び第４製造工程＞
・スラリーの洗浄及び乾燥
（トナー１の製造例）
濾布（ポリプロピレン製、通気量２ｃｃ／ｃｍ２・分）を容器内下部の分離式濾盤に取り付けた３枚翼で翼内部に熱媒を通せるようにしたフィルタードライヤー（神鋼環境ソリューション社製：ＦＤ−１０型、濾過面積０．１ｍ２）に、造粒物１のスラリーを１６．０ｋｇ移送した。この時のスラリー液の導電度をラコムテスター（Ｅｕｔｅｃｈ    Ｉｎｓｔ．Ｐｔｅ．Ｌｔｄ製）で測定すると１５．４ｍＳ／ｃｍであった。
【００５４】
次に容器内を密閉して、振動子を３５０Ｈｚ、濾板振幅０．５ｍｍ（濾過方向に対して垂直）で振動させながら、１．９ｋｇ／ｃｍ２に加圧後、濾板下にある排水コックを開き加圧下で濾過を行った。この時、容器内の撹拌翼は液面より上に移動させておき、濾過の進捗に伴いケーキ面が現れて来たら、容器内へ脱イオン水３０ｋｇを加えて、１０ｒｐｍで撹拌しながら加圧濾過を行った。この時の排水の導電度は、導電度は１２００μＳ／ｃｍであった。
更に、脱イオン水３０ｋｇを投入して、前と同じ条件で加圧濾過を行い、排水の導電度を測定した。この水洗浄を３回繰り返した後、スムージング処理し、絞り処理した。このときの導電度は、１６．８μＳ／ｃｍであった。
この結果から電解質や界面活性剤が充分に洗浄できたと判断した。この時の含水率は３２．７％（ケット法、１５０℃条件、３０分）であった。
【００５５】
次の乾燥工程では、先ずスムージングで固まったケーキを、撹拌翼を逆回転させながら解砕してケーキを解した。
それから装置外周のジャケット部及び撹拌翼内に温水を流し（温度（ＴＪ）℃）、内部温度がガラス転移温度以下になるように調整し、３０ｒｐｍで撹拌しながら系内を減圧（５〜１０Ｔｏｒｒ）して造粒物を乾燥してトナーを得た。このとき、真空側にはバグフィルター（テトロン（登録商標）製、通気量２００ｃｃ／ｃｍ２・分）と窒素ガスの噴出弁を備えた経路を設け、乾燥トナーの真空側への飛散を防止し、一定時間毎にフィルターにパルス噴射をして容器内に飛散トナーを戻すようにした。
【００５６】
５時間加熱真空乾燥後、温度を下げて乾燥窒素で復圧してから容器体側部の排出口を開けて、撹拌翼を回転させてトナーをその排出口から押し出すような状態で取り出した。この時の仕込みスラリーの固形分に対する回収率は８４％で、またコールターカウンターで測定した質量平均粒径は５．３μｍで洗浄処理前と殆ど同一粒径であった。
得られたトナーに疎水性シリカを０．６質量％外添して、シャープ製ＡＲ−２３０改造機に連続走行試験を行ったところ、３千枚後もトナーは安定した特性を維持し、良好な画像が形成された。
【００５７】
下記の表３、及び表４に示した条件にて、トナー１と同様の操作によりトナー２〜２０を得た。
トナー１１については、静置洗浄であり原液濾過の後、原液濾過の進捗に伴いケーキ面が現れて来たら、完全にケーキ面が見える前に、脱イオン水３０ｋｇを加えて攪拌を停止した状態で加圧濾過を行った。他の操作方法はトナー１と同様である。尚、表中、濾過時間の判定、及び乾燥時間の判定は以下の評価に従うものである。
【００５８】
（濾過時間の判定）
濾過操作時間の長さで判断（洗浄液の投入時間などは含まず、原液濾過、洗浄濾液が所定伝導率になるまでの洗浄濾過の時間の合計で判断）。１００分以下を○、１５０分を△、及び２００分以上を×とする。
（乾燥時間の判定）
水分率が０．３質量％以下となるまでに要した時間で判断。５時間以下を○、７時間を△、及び９時間以上を×とする。
【００５９】
【表３】
2006235030.tif 000004
【００６０】
【表４】
2006235030.tif 000005
【００６１】
実施例１〜１１、比較例１〜３、及び試験例１〜６については、表３、及び表４に示すとおりであり、その評価結果も示す。本発明に係るトナーの製造方法によれば、効率的に環境負荷の小さい方法で、優れた性能のトナーを得ることが出来る。また、試験例１〜６にあっては、試験例１は乾燥時の水分が４０％以上である場合、試験例２では濾過材の通気量を大きくしたもの、試験例３では濾過材の通気量を小さくしたもの、試験例４、５では２枚羽根を使用したもの、試験例５では更に熱媒体を通じないものである。また、試験例６は振動条件が５０Ｈｚのものである。
【産業上の利用可能性】
【００６２】
本発明の静電荷像現像用トナーの製造方法では、粒子形状の制御を容易して、微粉砕粒子量の少ない、シャープな粒度分布を有するトナーを、工業的に、生産性高く且つ安定的に製造することのでき、このようなトナーが定着性、耐オフセット性に優れ、フルカラー画像としての特性が充分に満足された高品位画像を形成し得るトナーを得ることのできる産業上の利用可能性の高いものである。